(57)【要約】アシル化フェノール−ホルムアルデヒド（ＰＦ）樹脂およびイソシアナート成分からなるハイブリッド物樹脂は保存安定性を延長させるが、従来のフレークボード、ストランドボードまたは他のボード製造工程に使用するとき、その成分のいずれより速い速度で硬化する。【特許請求の範囲】
【請求項１】
保護したフェノール−ホルムアルデヒド樹脂と、ジイソシアナート類、ポリイソシアナート類、そのプレポリマー類、その付加物類およびその混合物からなる群より選択したイソシアナート成分とを含む、ハイブリッド樹脂。
【請求項２】
前記保護したフェノール−ホルムアルデヒド樹脂がアシル化フェノール−ホルムアルデヒドを含む、請求項１のハイブリッド樹脂。
【請求項３】
フェノール−ホルムアルデヒド樹脂の保護基はエステル基を含む、請求項２のハイブリッド樹脂。
【請求項４】
当該エステル基は酢酸エステル基を含む、請求項３のハイブリッド樹脂。
【請求項５】
当該フェノール−ホルムアルデヒド樹脂がレゾールである、請求項１のハイブリッド樹脂。
【請求項６】
当該イソシアナート成分はヘキサメチレンジイソシアナート、イソホロンジイソシアナート、ジシクロヘキシルメチレンジイソシアナート、ジフェニルメタンジイソシアナート、ジフェニルメタンジイソシアナートのオリゴマー、ポリメチレンポリ（フェニルイソシアナート）、トルエンジイソシアナート、そのプレポリマーまたはその付加物を含む、請求項１のハイブリッド樹脂。
【請求項７】
当該イソシアナート成分は、（Ａ）ＮＣＯ基の含有量が約３０から３３重量％を有するポリメチレンポリ（フェニルイソシアナート）および（Ｂ）ＮＣＯ基の含有量が約２５から約３２重量％を有するポリメチレンポリ（フェニルイソシアナート）の半プレポリマーからなる群より選択する、請求項１のハイブリッド物樹脂。
【請求項８】
（Ｂ）で述べた半プレポリマーは２５℃にて１５００ｃｐｓ未満で、約２５から約３２％のＮＣＯ基含有量を有し、
１）（ａ）１）の全重量に基づき５０から６０重量％のポリメチレンポリ（フェニルイソシアナート）、
（ｂ）（ｉ）　１）（ｂ）の１００重量％に基づき約４から約３０重量％の２，４’−ジフェニルメタンジイソシアナートおよびｉｉ）　１）（ｂ）の１００重量％に基づき約７０から約９６重量％の４，４’−ジフェニレンメタンジイソシアナートを含んだ、１）の全重量に基づき４０から５０重量％のジフェニルメタンジイソシアナートの異性体混合物を含むポリイソシアナート混合物、および
２）２から４個のヒドロキシル基および約５００から６，０００の分子量を有する少なくとも一つのポリオールを、ヒドロキシル基の当量とイソシアナート基の当量の比が約０．００１：１．０から約０．２０：１．０になるような量での反応生成物を含んでなる、請求項７のハイブリッド樹脂。
【請求項９】
（Ａ）で述べたポリメチレンポリ（フェニルイソシアナート）は約２．１から約３．５の官能基性および約３０から約９０重量％のモノマー含有量を有し、当該モノマーは当該ポリイソシアナートの全重量に基づいて約５重量％までの当該２，２’−異性体、約１重量％から約２０重量％の当該２，４’−異性体および約２５重量％から約６５重量％の当該４，４’−異性体を含む、請求項７のハイブリッド樹脂。
【請求項１０】
当該保護化フェノールホルムアルデヒドの当該イソシアナート成分に対する量は、当該保護化フェノールホルムアルデヒドの重量が約１０重量％から約８０重量％に対し当該イソシアナート成分が約９０重量％から約２０重量％である、請求項１のハイブリッド樹脂。
【請求項１１】
当該保護化フェノールホルムアルデヒドの当該イソシアナート成分に対する量は、当該フェノールホルムアルデヒドが約１０重量％から５０重量％に対し当該イソシアナート成分が約５０重量％から９０重量％である、請求項１０のハイブリッド樹脂。
【請求項１２】
室温において少なくとも２週間の保存安定性を有する、請求項１のハイブリッド樹脂。
【請求項１３】
（１）請求項１のハイブリッド樹脂を約５０から約９５重量％および（２）溶媒または疎水性希釈剤を約５から約５０重量％含み、（１）と（２）を合わせた重量が混合物の１００重量％である、混合物。
【請求項１４】
（２）が（ａ）２５０°Ｆより高い引火点を持ち水には僅か溶けるか殆ど溶けない液状疎水性希釈剤、（ｂ）液状環状アルキレンカーボナートおよび（ｃ）ツヴィッテルノフ（Ｚｗｉｔｔｅｒｎｏｆｆ）−活性水素がない少なくとも一つの高沸点溶媒からなる群より選択する、請求項１３の混合物。
【請求項１５】
（１）の量が６０から９０重量％存在し、（２）の量が１０から４０重量％存在し、（１）および（２）を合わせると合計が混合物の１００重量％となる、請求項１３の混合物。
【請求項１６】
前記小片を請求項１記載のハイブリッド樹脂と混合し、得られたリグノセルロース小片および樹脂の混合物をルーズマットの形とし、樹脂を硬化する熱および圧力下で合体化することを含む、リグノセルロース小片で作ったボードの製造方法。
【請求項１７】
リグノセルロース小片およびハイブリッド樹脂の合計重量に基づくと当該ハイブリッド物樹脂の量が１から２０重量％存在する、請求項１６の方法。
【請求項１８】
当該反応はリグノセルロース小片が含んでいる水分の存在下で起こる、請求項１６の方法。
【請求項１９】
前記リグノセルロース小片が２から２５重量％の水分（ハイブリッド樹脂およびいずれかの溶媒または希釈剤を合わせた１００重量％に基づいた）を含有している、請求項１８の方法。
【請求項２０】
当該反応は圧縮の間に当該マットへ蒸気の注入により供給された水分により生じる、請求項１６の方法。
【請求項２１】
当該フェノールホルムアルデヒドと当該イソシアナート成分は１２０℃を超える温度で反応する、請求項１６の方法。
【請求項２２】
当該セルロース性小片は木薄片、木材繊維、木ウェファー、木細片、木ストランド、木単板（ｗｏｏｄ　ｖｅｎｅｅｒ）およびその混合物からなる群より選択する、請求項１６の方法。
【請求項２３】
前記小片を請求項１３の混合物と混合し、得られたリグノセルロース小片および樹脂の混合物をルーズマットの形とし、当該マットを樹脂の硬化を行う熱と圧力の下で合体することを含む、リグノセルロース小片からなるボードの製造方法。
【請求項２４】
フェノールホルムアルデヒド樹脂を供給し、フェノールホルムアルデヒド樹脂の反応性酸素を保護し、当該保護化フェノールホルムアルデヒド樹脂と反応性ＮＣＯ基を有するイソシアナート成分を混合し、そして当該保護化フェノールホルムアルデヒド樹脂を当該イソシアナート成分と反応させて硬化した樹脂を得ることを含む、硬化ハイブリッド樹脂の調製方法。
【請求項２５】
当該反応工程前に当該ハイブリッド樹脂をリグノセルロース性材料と混合することが含まれる、請求項２４の方法。
【請求項２６】
高めた熱、高めた圧力および水分存在下の条件で反応を達成する、請求項２４の方法。
【請求項２７】
前記反応工程の前に室温で２週間より長い間当該混合物を保存する工程を含む、請求項２４の方法。
【請求項２８】
当該混合工程は当該保護化フェノールホルムアルデヒドの１０重量％から８０重量％と当該イソシアナート成分の９０重量％から２０重量％を混合することを含んでなる、請求項２４の方法。
【請求項２９】
当該フェノール−ホルムアルデヒドがレゾールおよび当該イソシアナート成分がポリメチレンポリ（フェニルイソシアナート）である、請求項２４の方法。
【請求項３０】
当該混合は当該保護化フェノールホルムアルデヒドの１０重量％から４０重量％に当該イソシアナート成分の９０重量％から６０重量％を混合することを含む、請求項２４の方法。
【請求項３１】
当該保護化工程によりアシル化フェノールホルムアルデヒド樹脂が生ずる、請求項２４の方法。
【発明の詳細な説明】
【０００１】
（発明の背景）
１．（発明の分野）
本発明は接着剤、より詳しくは合板、ボール紙、ウェファーボード、ストランドボード（ｓｔｒａｎｄｂｏａｒｄ）他のような林産物の分野で有用な接着剤に関する。合成の方法、得られた接着剤および当該接着剤を使用する方法は本発明の範囲である。
【０００２】
２．（関連技術の説明）
林産物、特に接着剤を使用することにより有用な材料となる製品は一般的に知られている。林産物または副産物に接着剤を添加することでボール紙、ウェファーボード、ストランドボード、合板および他の積層品を作成するのはよく確立されている。一般的に当該接着剤にはフェノール−ホルムアルデヒド（ＰＦ）樹脂が含まれている。他に通常使用されている樹脂には液状ポリメチレンポリ（フェニルイソシアナート）（ｐＭＤＩ）がある。水溶性ではあるがアルカリ性フェノール−ホルムアルデヒド樹脂は良好な耐久性、比較的低価格および比較的低毒性を示し、それらはより短い圧縮時間であることが知られ、一般的にｐＭＤＩ接着剤からなる同じ製品より大きな厚さ膨潤性を持つ製品を生じる。イソシアナート樹脂は幾つかの高い性能を示すことができるが、ＰＦ樹脂より高価である。
【０００３】
製造工場における生産に加わる更なる欠点は、圧縮工程における熱を供給する蒸気発生装置を含む当該圧縮および関連装置に関する巨大な資本の支出である。その上当該接着剤を硬化させるため当該圧縮にて製品に必要とされる滞留時間により、当該圧縮それ自体が当該生産工程における隘路である。そこで滞留時間を低減する方法は、いかなるものでもボード製造産業では商業的に重要である。
【０００４】
そこで、改良した林産物の製造、特にウェファーボードおよび配向（ｏｒｉｅｎｔｅｄ）ストランドボードなどの外部用グレード製品の生産において適した接着剤組成物の必要性が存在する。
【０００５】
（発明の概要）
そこで当該既知接着剤に関する問題点を回避する新規接着系を提供することが当該発明の目的である。
【０００６】
一相液状材料を形成し、従来のボード製造工程に用いる場合に保存安定性と迅速な硬化時間の両方を有する、ＰＦ樹脂およびイソシアナート成分の組合せを含んだハイブリッド樹脂を提供するのが当該発明の更なる目的である。
【０００７】
保護したＰＦ樹脂とイソシアナート成分を組合せることで、室温での保存期間が２週間より長くできることを発見した。
【０００８】
当該発明のハイブリッド樹脂は林産物へ、例えば噴霧、混和で塗布し、さもなければ当該接着剤と木材薄片、木材繊維、木材小片、木材ウェファー、細片またはストランドの如きリグノセルロース性材料或いは他の粉砕リグノセルロース性材料を混合機または同様な装置中で揺動または攪拌を加えて混合することで塗布できる。一旦混和すると、当該材料はルーズマットとなるが、場合によりリグノセルロース性材料の方向を揃えてから加熱した圧盤または平板の間で圧縮して接着剤を固め、当該薄片、ストランド、細片、断片他を強化した形態で結合させる。
【０００９】
従来の工程では当該圧盤を蒸気のような熱源を用いて加熱するか、当該樹脂を硬化するために蒸気を当該マットに吹き込むことで約１２０から２２５℃に上昇させた温度で実施する。
【００１０】
それに代わるものとして、成形品を作る目的で当該混和した材料を型に供給してもよく、その中で当該樹脂および小片を熱と圧力下で結合する。しかしながら、当該特有な成形工程を使用しても当該発明の樹脂は個々の成分よりは速い硬化時間を有する。
【００１１】
当該発明の接着剤には、当該単板表面に接着剤をロール塗装、ナイフ塗装、カーテン塗装または噴霧することで単板または木の細片、合板製品ほかに被覆されるような他の有用性も有する。それから多数の単板で必要とする厚さの板が形成するように組合せ、熱および圧力にかけて合体して当該材料を板に硬化させる。
【００１２】
当該発明の新規接着剤の合成も、好ましい実施態様の説明と関連づけてより詳細に同じように開示する。
【００１３】
（好ましい実施の態様の詳細な説明）
フェノール−ホルムアルデヒド樹脂は、当該フェノールとホルムアルデヒドの比により２つの種類に分類されることは一般的に良く知られていて、一般的に“ノボラック（ｎｏｖｏｌａｃｓ）”または“ノボラック（ｎｏｖｏｌａｋｓ）”（熱可塑性）および“レゾール”（熱硬化性）と言われている。
【００１４】
本発明に従ってイソシアナート組成物を形成させるのに用いるのに適したポリイソシアナート類には、単量体ジイソシアナート類、ＮＣＯプレポリマー類および好ましくは液状ポリイソシアナート類とポリイソシアナート付加物類およびそれの混合物が含まれる。適している単量体ジイソシアナート類は式Ｒ（ＮＣＯ）２で示すことができ、式中Ｒは分子量約５６から１，０００、好ましくは約８４から４００を有し、有機ジイソシアナートからイソシアナート基を除去して得られる有機性基を表している。当該発明のとおりの工程で好ましいジイソシアナート類は上記の式で表され、式中Ｒは４から１２個の炭素原子を持つ二価の脂肪族炭化水素基、６から１３個の炭素原子を持つ二価の環状脂肪族炭化水素基、７から２０個の炭素原子を持つ二価のアラリファティック（ａｒａｌｉｐｈａｔｉｃ）炭化水素基または６から１８個の炭素原子を有する二価の芳香族炭化水素基を表す。好ましい単量体ジイソシアナート類は、式中Ｒが芳香族炭化水素基を表すものである。
【００１５】
適している有機ジイソシアナート類の例には１，４−テトラメチレンジイソシアナート、１，６−ヘキサメチレンジイソシアナート、２，２，４−トリメチル−１，６−ヘキサメチレンジイソシアナート、１，１２−ドデカメチレンジイソシアナート、シクロヘキサン−１，３−および−１，４−ジイソシアナート、１−イソシアナト−２−イソシアナトメチルシクロペンタン、１−イソシアナト−３−イソシアナトメチル−３，５，５−トリメチル−シクロヘキサン（イソホロンジイソシナナートまたはＩＰＤＩ），ビス（４−イソシアナトシクロヘキシル）メタン、２，４’−ジシクロヘキシルメタンジイソシアナート、１，３−および１，４−ビス（イソシアナトメチル）シクロヘキサン、ビス（４−イソシアナト−３−メチル−シクロヘキシル）メタン、α，α，α’，α’−テトラメチル−１，３−および／または−１，４−キシリレンジイソシアナート，１−イソシアナト−１−メチル−４（３）−イソシアナトメチルシクロヘキサン，２，４−および／または２，６−ヘキサヒドロトルエンジイシシアナート，１，３−および／また１，４−フェニレンジイソシアナート，２，４−および／また２，６−トルエンジイソシアナート，２，４’−および／または４，４’−ジフェニルメタンジイソシアナート，１，５−ジイソシアナトナフタレンおよびそれの混合物を含む。アニリン／ホルムアルデヒド濃縮物をホスゲン化して得た、４，４’，４”−トリフェニルメタントリイソシアナートおよびポリメチレンポリ（フェニルイソシアナート）などの３個以上のイソシアナート基を含有する芳香族ポリイソシアナート類も使用してもよい。
【００１６】
本発明によれば、少なくともポリイソシアナート成分の一部はＮＣＯプレポリマー、半（ｓｅｍｉ）プレポリマーまたはポリイソシアナート付加物の形で存在してよい。適したポリイソシアナート付加物はイソシアヌラート、ウレトジオン、ビューレット、ウレタン、アロファナート、カルボジイミドおよび／またはオキサジアジントリオン基を含有するものである。当該ポリイソシアナート付加物類は２．０から４の平均官能基性および５から３０重量％のＮＣＯ含量を有している。適している付加物／プレポリマーには以下の成分の型が含まれる：
【００１７】
１）ドイツ特許公報（ＤＥ−ＰＳ）２，６１６，４１６号、ヨーロッパ特許公報（ＥＰ−ＯＳ）３，７６５号、ヨーロッパ特許公報（ＥＰ−ＯＳ）１０，５８９号、ヨーロッパ特許公報（ＥＰ−ＯＳ）４７，４５２号、米国特許公報（ＵＳ−ＰＳ）４，２８８，５８６号および米国特許公報（ＵＳ−ＰＳ）４，３２４，８７９号で説明されているように調製できる、イソシアヌラート基含有ポリイソシアナート類。当該イソシアナト−イソシアヌラートは、一般的に平均ＮＣＯ官能基性３から４．０、好ましくは３．２から３．６を有し、ＮＣＯ含量は５から３０％、好ましくは１０から２５重量％、および大層好ましくは１５から２６重量％を有する。
【００１８】
２）即ちトリアルキルホスフィン触媒の存在下でジイソシアナートのイソシアナート基の一部をオリゴマー化して調製でき、他の芳香族、脂肪族および／または環状脂肪族ポリイソシアナート類、特に上記（１）で説明したイソシアヌラート基含有ポリイソシアナート類との混合物に使用できるウレトジオンジイソシアナート類。
【００１９】
３）米国特許３，１２４，６０５；３，３５８，０１０；３，６４４，４９０；３，８６２，９７３；３，９０６，１２６；３，９０３，１２７；４，０５１，１６５；４，１４７，７１４；または４，２２０，７４９号において開示された工程により、水、第三級アルコール類、第一および第二級モノアミン類および第一級および／または第二級ジアミン類を用いて調製できる、ビューレット基含有ポリイソシアナート類。これらのポリイソシアナート類は好ましくは１８から２２重量％のＮＣＯ含有量および３から３．５の平均ＮＣＯ官能基性を有する。
【００２０】
４）米国特許３，１８３，１１２号の中で開示された工程に従って、ポリイソシアナート類、好ましくはジイソシアナート類の過剰量をトリプロピレングリコール、トリメチロールプロパン、グリセリン、１，２−ジヒドロキシプロパンおよびその混合物のような４００未満の分子量をもつ低分子量グリコール類およびポリオール類と反応することにより調製できる、ウレタン基含有ポリイソシアナート類。当該ウレタン基含有ポリイソシアナート類は大層好ましい１２から２０重量％のＮＣＯ含量および２．５から３の（平均）ＮＣＯ官能基性を有する。
【００２１】
５）米国特許３，７６９，３１８、４，１６０，０８０および４，１７７，３４２号で開示された工程に従って調製できるアロファナート基含有ポリイソシアナート類。当該アロファナート基含有ポリイソシアナート類は大層好ましい１２から２８重量％のＮＣＯ含量および２から４の（平均）ＮＣＯ官能基性を有する。
【００２２】
６）米国特許５，１２４，４２７、５，２０８，３３４および５，２３５，０１８号で説明されている工程のとおりで調製できるイソシアヌラートおよびアロファナート基含有ポリイソシアナート類；その開示は参照により本明細書に援用されている。
【００２３】
７）ドイツ特許公報（ＤＥ−ＰＳ）１，０９２，００７号、米国特許公報（ＵＳ−ＰＳ）３，１５２，１６２号およびドイツ特許公報（ＤＥ−ＯＳ）２，５０４，４００、２，５３７，６８５および２，５５２，３５０号に記載されている既知のカルボジイミド化触媒の存在下でジまたはポリイソシアナート類をオリゴマー化して調製できるカルボジイミド基含有ポリイソシアナート類。
【００２４】
好ましいポリイソシアナート付加物類は、ウレタン基、イソシアヌラート基、ビューレット基またはイソシアヌラートとアロファナート基の混合物を含有するポリイソシアナート類である。
【００２５】
本発明に従って当該ポリイソシアナート成分として同様に使用できる当該ＮＣＯプレポリマーは、前に説明したポリイソシアナート類またはポリイソシアナート付加物類、好ましくは単量体ジイソシアナート類および少なくとも二つのイソシアナート反応性基、好ましくは少なくとも二つのヒドロキシ基を含有する有機化合物から調製できる。これらの有機化合物には５００から約６，０００の分子量、好ましくは１，０００から約４，０００を持つ高分子量化合物、場合により分子量が４００未満の低分子量化合物が含まれる。当該分子量は数平均分子量（Ｍｎ）で、末端基分析（ＯＨ数）で決定される。ポリイソシアナート類を低分子量化合物とのみ反応させて得られる生産物はウレタン基を含有するポリイソシアナート付加物類で、ＮＣＯプレポリマー類とは考えないで付加物類と考える。
【００２６】
当該発明のポリイソシアナート類は芳香族ポリイソシアナート類であることが好ましい。適している芳香族ポリイソシアナート類の幾つかの例は１，３−および／または１，４−フェニレンジイソシアナート、２，４−および／または２，６−トルエンジイソシアナート、２，４’−および／または４，４’−ジフェニルメタンジイソシアナート、１，５−ジイソシアナトナフタレンおよびそれの混合物である。
【００２７】
本明細書で用いる“重合体ＭＤＩ”とは単量体ジイソシアナート（即ち、二環化合物）に加えて三環およびより多くの環含有生成物を含むポリメチレンポリ（フェニルイソシアナート）を称する。
【００２８】
同じように適しているものは、例えば米国特許５，３１９，０５３、５，３１９，０５４および５，４４０，００３号に記載されたようなもので、その開示は参照として本明細書中に援用されている例えばＭＤＩのアロファナート類を含むＭＤＩの付加物類；例えば米国特許５，４６２，７６６および５，５５８，９１７号に記載されているようなもので、その開示は参照として本明細書中に援用されているＭＤＩのウレタン類；および例えば米国特許２，８５３，４７３、２，９４１，９６６および３，１５２，１６２、４，０８８，６６５、４，２９４，７１９および４，２４４，８５５号に記載されているようなもので、開示は本明細書中に援用されているＭＤＩのカルボジイミド類などを含むＭＤＩの付加物類を伴う上述のようなポリイソシアナート組成物の混合物である。
【００２９】
当該発明においてイソシアネート成分として用いられる特に好ましい成分には以下のよう構成される群から選択したものが含まれる：
【００３０】
（ａ）約３０から３３％のＮＣＯ基含量を有するポリメチレンポリ（フェニルイソシアナート）成分、好ましくは２０℃での粘度が２，０００ｃｐｓ未満であるポリメチレンポリ（フェニルイソシアナート）、そして大層好ましくは約２．１から約３．５の官能基性、約３０％から約３３％のＮＣＯ基含量および単量体の内容はポリイソシアナートの全重量を基にして最大限２，２’−異性体を約５重量％、２，４’−異性体を約１重量％から約２０重量％および４，４’−異性体を約２５重量％から約６５重量％を含んでなる単量体の含量が約３０重量％から約９０重量％であるポリメチレンポリ（フェニルイソシアナート）；そして
【００３１】
（ｂ）ポリメチレンポリ（フェニルイソシアナート）とポリオールを反応またはポリメチレンポリ（フェニルイソシアナート）と単量体メチレンビス（フェニル−イソシアナート）からのプレポリマーを混合することで調製される、約２５から３３％のＮＣＯ基含量を有するポリメチレンポリ（フェニルイソシアナート）の半プレポリマー、好ましくは約０．５から６％のウレタン基含量および２０℃で約２，０００ｃｐｓ未満の粘度を有するポリメチレンポリ（フェニルイソシアナート）の半プレポリマー。
【００３２】
本発明のポリイソシアナート類は約２．１から約３．５、好ましくは２．３から３．０そして最も好ましくは２．６から２．８の官能基性を持ち、約３０％から約３３％、好ましくは約３０．５％から約３２．５％のＮＣＯ基含有量および約３０重量％から約９０重量％、好ましくは約４０％から約７０％の単量体含量を持ち、その中の単量体の内容はポリイソシアナートの全重量を基にして最大約５重量％の２，２’−異性体、約１重量％から約２０重量％の２，４’−異性体および約２５重量％から約６５重量％の４，４’−異性体を含む。これらのイソシアナート類の重合体ＭＤＩ含量は、当該ポリイソシアナートの全重量に基づき約１０から約７０重量％、好ましくは約３０％から約６０重量％と変化する。
【００３３】
他の適した重合体ＭＤＩ成分には、例えば米国特許３，６６６，９５３；５，００８，３５９；５，１４０，０８６；５，１４３，７６８および５，２０４，１７６号に記載された成分であり、これの全開示は参照により本明細書中に組み入れられる。
【００３４】
好ましいポリメチレンポリ（フェニルイソシアナート）ブレンド物は２．２から２．４の官能基性、約３１．２から約３２．８重量％のＮＣＯ基含量および約５５％から約８０％の単量体含量を有し、その中の単量体の内容はポリイソシアナートの全重量を基にして、約３重量％に過ぎない２，２’−異性体、約１５重量％から約２０重量％の２，４’−異性体および約４０重量％から約５５重量％の４，４’−異性体を含む。このポリイソシアナート混合物は、ポリイソシアナートの全重量に基づき約２０から約４５重量％の重合体ＭＤＩを含む。
【００３５】
最も好ましいポリイソシアナート類には、例えば約２．５から約３．０、好ましくは約２．６から約２．８の平均官能基性、約３０から３２重量％のＮＣＯ基含量および約４０から５０重量％の単量体含量を有するポリメチレンポリ（フェニルイソシアナート）混合物が含まれ、その中の単量体の内容はポリイソシアナートの全重量を基にして、約１重量％に過ぎない２，２’−異性体、約２重量％から約１０重量％の２，４’−異性体および約３５重量％から約４５重量％の４，４’−異性体を含む。このポリイソシアナート混合物は、ポリイソシアナートの全重量に基づき約５０から約６０重量％の重合体ＭＤＩを含む。
【００３６】
本発明に適しているポリイソシアナート類には、例えば米国特許５，３１９，０５３、５，３１９，０５４および５，４４０，００３に記載されていて、その開示は参照により本明細書中に組み入れられるような例えばＭＤＩのアロファナート類を含むＭＤＩの付加物類を伴う例えば上記のポリイソシアナート混合物、および例えば米国特許２，８５３，４７３、２，９４１，９６６、３，１５２，１６２、４，０８８，６６５、４，２９４，７１９および４，２４４，８５５号の中に記載されていて、その開示は参照により本明細書中に組み入れられるＭＤＩのカルボジイミド類が同様に含まれる。
【００３７】
本発明にて用いられるのに適したポリメチレンポリ（フェニルイソシアナート）の半プレポリマーには、２５から３０重量％のＮＣＯ基含量を有するこれら半プレポリマー類が含まれる。これらの半プレポリマーは約０．５から６％のウレタン基濃度および２０℃で約２，０００ｃｐｓ未満の粘度を有する。典型的に、適している半プレポリマーはポリメチレンポリ（フェニルイソシアナート）とポリオールと反応させるかポリメチレンポリ（フェニルイソシアナート）と、例えば米国特許５，４６２，７６６および５，７１４，５６２号に記載され、その開示は参照により本明細書中に援用してあるような単量体メチレンビス（フェニルイソシアナート）のプレポリマーとを混和することにより調製できる。
【００３８】
単量体および重合体ＭＤＩの混合物および約２から約４のヒドロキシ基と約５００から約６，０００の分子量を有するイソシアナート反応性材料から適した半プレポリマーを同様に調製することができる。これらのイソシアナート末端プレポリマーは、ポリイソシアナート混合物および約２から約４のヒドロキシル基と約５００から約６，０００を有するイソシアナート反応性化合物を、ヒドロキシル基とイソシアナート基の当量比が約０．００１：１から約０．２０：１、好ましくは約０．００４：１から約０．１：１になるような量で反応して生成される。当該ポリイソシアナート混合物は好ましくはポリフェニレンポリメチレンポリイソシアナートの混合物（重合体ＭＤＩとして知られている）およびジフェニルメタンジイソシアナート異性体の混合物を含む。
【００３９】
当該ポリメチレンポリ（フェニルイソシアナート）はポリイソシアナート混合物中に約５０から約６０重量％（ポリイソシアナート混合物の全重量に基づき）の量、好ましくは約５０から約５８重量％そして最も好ましくは約５２から約５６重量％が存在しなければならない。ジフェニルメタンジイソシアナート異性体の混合物は約４０から約５０重量％（ポリイソシアナート混合物の全重量に基づいて）、好ましくは約４２から約５０重量％存在する。ジフェニルメタンジイソシアナートの異性体混合物は、（ａ）約４から約３０重量％（異性体ジフェニルメタンジイソシアナート混合物の全重量に基づき）、好ましくは約５から約２８重量％の２，４’−ジフェニルメタンジイソシアナートおよび（ｂ）約７０から約９６重量％（ジフェニルメタンジイソシアナート異性体混合物の全量に基づき）、好ましくは約７２から約９５重量％の４，４’−ジフェニルメタンジイソシアナートからなる。
【００４０】
当該ポリイソシアナート混合物は当技術分野で知られているいずれによって製造してもよい。当該ジフェニルメタンジイソシアナートの異性体含有量は、必要であれば当技術分野で良く知られている手法で要求される範囲内にされる。異性体含有量を変化させる際の一つの手法は、単量体ＭＤＩを望ましい以上に重合体ＭＤＩを含有するＭＤＩ混合物に加えることである。
【００４１】
当該トルエンジイソシアナート製造工程の残留物から調製した重合体イソシアナートは場合により本発明の接着剤組成物中に含まれても良い。そのような残留物は、例えば米国特許５，３４９，０８２に記載されている。
【００４２】
本発明のプレポリマーを製造する際に用いられる当該イソシアナート反応性化合物は約２から約４個のヒドロキシル基、そして最も好ましくは約２から約３個のヒドロキシル基と約５００から約６，０００、好ましくは約１，０００から約４，０００の分子量を持たねば成らない。これらの範囲を満足するヒドロキシル基を含有する既知のイソシアナート反応性材料であればいずれでも使用してもよい。適しているイソシアナート反応性材料には既知のポリエステルおよびポリエーテルのいずれもが含まれるが、それだけに制限されることはない。
【００４３】
本発明のプレポリマーを製造するのに使用してもよいポリエステルには多価（好ましくは二価）アルコールと多塩基（好ましくは二塩基）カルボン酸、無水ポリカルボン酸の反応生成物または低級アルコールのポリカルボン酸エステルが含まれる。当該ポリカルボン酸は、脂肪族、環状脂肪族、芳香族および／または複素環式でよく、場合により置換（例えば、ハロゲン原子）および／または不飽和であってもよい。適しているカルボン酸およびそれらの誘導体の具体的な例は、コハク酸、グルタル酸、アジピン酸、スベリン酸、アゼライン酸、セバシン酸、フタル酸、イソフタル酸、テレフタル酸、トリメリト酸、無水フタル酸、無水テトラヒドロフタル酸、無水ヘキサヒドロフタル酸、無水テトラクロロフタール酸、無水エンドメチレンテトラヒドロフタール酸、無水グルタル酸、マレイン酸、無水マレイン酸、無水フマル酸、二量体化および三量体化不飽和脂肪酸（場合により、オレイン酸のような単量体不飽和脂肪酸との混合物）、テレフタル酸ジメチルエステルおよびテレフタル酸ビスグリコールエステルである。適しているアルコールの具体的な例は、１，２−プロピレングリコール、１，３−プロピレングリコール、１，４−ブチレングリコール、２，３−ブチレングリコール、１，６−ヘキセンジオール、１，８−オクタンジオール、ネオペンチルグリコール、１，４−ビス−ヒドロキシ−メチルシクロヘキサン、２−メチル−１，３−プロパンジオール、グリセロール、トリメチロールプロパン、１，２，６−ヘキサントリオール、１，２，４−ブタントリオール、トリメチロールエタン、ペンタエリスリトール、キニトール、マンニトール、１，４−シクロヘキサンジメチロール、ソルビトール、ホルミトール、メチルグルコシド、ジエチレングリコール、トリエチレングリコール、テトラエチレングリコール、高級（ｈｉｇｈｅｒ）ポリエチレングリコール、ジプロピレングリコール、高級（ｈｉｇｈｅｒ）ポリプロピレングリコール、ジブチレングリコールおよび高級（ｈｉｇｈｅｒ）ポリブチレングリコールである。当該ポリエステルは末端カルボキシル基または官能基性を封鎖された単官能性エステルの小部分を含んでも良い。ラクトン類（例えば、ε−カプロラクタム）またはジヒドロキシカルボン酸類（例えば、ω−ヒドロキシカプロン酸）のポリエステル類も同様に使ってもよい。
【００４４】
好ましいポリエステルはフタル酸、イソフタル酸およびテレフタル酸の混合物とエチレングリコール、ジエチレングリコールおよび高級（ｈｉｇｈｅｒ）ポリエチレングリコールから調製される。
【００４５】
本発明のプレポリマーを製造するのに用いられるポリエーテル類は、例えばエポキシ自体をルイス酸触媒の存在下で重合させるか、エポキシを水、アルコール類、アンモニアまたはアミン類のような反応性水素原子を含有しているスターター成分に添加することで製造してもよい。使用するエポキシには、酸化エチレン、酸化プロピレン、酸化ブチレン、テトラヒドロフラン、酸化スチレンおよびエピクロロヒドリンが含まれる。酸化エチレン、酸化プロピレンおよびそれらの組合せが特に好ましい。
【００４６】
適しているスターター成分の具体的例には、エチレングリコール、１，３−プロピレングリコール、１，２−プロピレングリコール、トリメチロールプロパン、グリセロール、ソルビトール、４，４’−ジヒドロキシジフェニルプロパン、アニリン、エタノールアミン、メチルエタノールアミンおよびメチルジエタノールアミンのような置換エタノールアミン類、エチレンジアミンおよび蔗糖が含まれる。当該スターター成分は単独または他のスターター成分と混合物で用いてもよい。
【００４７】
好ましいポリエーテル類は、例えばアンモニア、エチレンジアミンおよび置換エタノールアミン類のようなアミンで開始する（ｓｔａｒｔ　ｏｎ）ポリ酸化プロピレン付加物である。
【００４８】
本発明のプレポリマーを製造する際に用いるポリイソシアナート混合物およびイソシアナート反応性材料は、ヒドロキシル基のイソシアナート基に対する当量比が約０．００１：１から約０．２０：１、好ましくは約０．００４から約０．１：１、最も好ましくは約０．００５から約０．０２：１になるようにそれぞれを使用する。
【００４９】
本発明のプレポリマーは当該ポリイソシアナート混合物およびヒドロキシル化合物を約１０から約２５０℃、好ましくは約６０から約１２０℃の温度で、約１から約１５００分、好ましくは約３０から約２００分間反応して調製するのがよい。
【００５０】
個々で使用するときのＰＦおよびイソシアナート成分で望ましくない性質を調停（ｍｅｄｉａｔｅ）する為に、当該発明者は当該二つの樹脂系を組み合わせることを考えた。しかしながら、当該二つの接着剤の物理的組合せは極性の相違および相容れない化学的官能基から問題がある。ＰＦ樹脂中へのｐＭＤＩの乳化およびｐＭＤＩのＮＣＯ官能基の化学的変性によるハイブリッド樹脂を製造する方策は保存寿命および性能での満足な組合せを与えないことが判った。そこで、当該発明者は当該ＰＦ樹脂を変性することにより当該発明を考案した。
【００５１】
当該発明者は、例えばＰＦ樹脂をアシル化してＰＦ樹脂の官能基を保護し、フェノール性酸素の当該エステル化がイソシアナート成分、好ましくはｐＭＤＩと組み合わせた場合、当該混合物のＰＦ部分の反応性を大きく低減して室温では２週間より長い保存寿命を備えた単一相液体材料を生じることを見出した。
【００５２】
当該ＰＦ部分の低減した反応性は１２５℃で３５０時間を超えるそのゲル化時間で良く説明される。当該ｐＭＤＩ単独のゲル化時間または水を加えてハイブリッド樹脂を硬化させるのに必要な条件に似せても、１２１℃で１００分を超える。しかしながら、当該アセチル化ＰＦ／ｐＭＤＩ系の水添加によるゲル化時間は約１０分である。
【００５３】
当該アシル化樹脂はヒドロキシル基アシル化の既知であるいずれの方法によっても製造でき、有機可溶で無水の透明液体を製する。当該アシル化ＰＦ樹脂はいずれのイソシアナート成分、具体的には市販で入手できるいずれのｐＭＤＩ樹脂にも、または顧客規格（ｃｕｓｔｏｍｅｒ’ｓ　ｓｐｅｃｉｆｃａｔｉｏｎｓ）で調製したｐＭＤＩ樹脂に加えることができる。
【００５４】
当該アシル基がカルボキシルエステルであるとき、それはイソシアナート成分の当該ＮＣＯ官能基性とヒドロキシル酸素の反応性を可能にする保護基として働く。ストランドボードの如きボードの製造において受ける温度および水分の条件下では、当該ＰＦおよびイソシアナート成分は互いに反応できる。特に好ましいエステルは酢酸エステル基を有する成分を含む。
【００５５】
米国特許５，０５１，４５４および５，３４０，８８８で開示され、その全開示は参照により本明細書に組み入れられているように、ＰＦ樹脂をイソシアナート基との反応で不活性化とするのに採用できる、フェノール樹脂とアシル基の広い組合せがある。
【００５６】
アシル基の固有の保護性により、当該アシルＰＦ樹脂は市販のパネル製造にて有用であるいずれのイソシアナート樹脂との組合せにも用いることができる。
【００５７】
当該２つの樹脂は、全樹脂系の重量に基づいてＰＦ樹脂１０〜８０重量％の量にて結合できることを見出した。しかしながら、ＰＦ１０〜５０重量％からなるハイブリッド樹脂は４週間の期間にわたる粘度上昇の一層の不足（ｂｅｔｔｅｒ　ｌａｃｋ）を示すことも見出した。アセトンに水を添加すると、３０重量％ＰＦ／ｐＭＤＩハイブリッド樹脂は１２１℃で反応してゲルを生成し、それは硬化して一相材料を形成する。４０重量％ＰＦ／６０重量％ｐＭＤＩのハイブリッド樹脂により製造したストランドボードパネルは、上記の個々の二成分のいずれより相当迅速に見える硬化速度を示す。この相乗効果は予想をしていなかった。
【００５８】
従って、本発明のハイブリッド樹脂は好ましくは約１０〜８０重量％、更に好ましくは約１０から５０重量％のフェノールホルムアルデヒド成分および好ましくは約９０から２０重量％、更に好ましくは約９０から５０重量％のイソシアナート成分を含み、フェノールホルムアルデヒド成分およびイソシアナート成分の重量％を合計すると当該ハイブリッド樹脂の１００重量％になる。
【００５９】
更に加えて、本発明は約５０から９５重量％（好ましくは６０から９０％）の上記ハイブリッド樹脂および約５から５０重量％（好ましくは１０から４０％）の溶媒または疎水性希釈剤を含み、ハイブリッド樹脂および溶媒または希釈剤を合わせた重量は混合物の１００重量％である混合物に関する。
【００６０】
本発明における溶媒および／または希釈剤として使用するのに適している成分には、（ａ）引火点が２５０℃より高く、水に僅かまたは殆ど溶けない液状疎水性希釈剤、（ｂ）液状環状アルキレンカーボナートおよび（ｃ）ツヴィッテルノフ（Ｚｗｉｔｔｅｒｎｏｆｆ）−活性水素原子がない高沸点溶媒からなる。
【００６１】
本発明に適している液状疎水性希釈剤は、引火点が２５０°Ｆより高く，好ましくは３２５°Ｆより高く、および最も好ましくは３７５°Ｆより高く、水に僅かに溶けるかまたは殆ど溶けず、好ましくは水に溶けない希釈剤である。
【００６２】
本発明の文脈において、用語“疎水性”とは水に不溶性、殆ど溶けないまたは僅かに溶けることを言う。多くの製造業者はこれらの用語を制限なく使用しているが、本明細書で“疎水性”というときは室温で、水に不溶性または水に２重量％より多く溶けない、より好ましくは１重量％そして最も好ましくは０．１重量％未満しか溶けない化合物を言う。
【００６３】
当該ハイブリッド樹脂の粘度は、本発明の疎水性希釈剤を加えることにより低減し得る。当該ハイブリッド樹脂および疎水性希釈剤の混合物の粘度は、１０から２，０００ｃｐｓが好ましく、更に好ましくは５０から１，０００ｃｐｓおよび最も好ましくは１００から７００ｃｐｓの範囲である。
【００６４】
本発明による混合物で用いるのに適している液状疎水性希釈剤には、引火点２５０°Ｆより高く、好ましくは３２５°Ｆより高く、最も好ましくは３７５°Ｆより高く、水に僅かに溶けまたは水に殆どとけず、好ましくは水に不溶である化合物が含まれる。適している液状疎水性希釈剤の幾つかの例には、例えば芳香族スルホンアミド類、芳香族リン酸エステル類、アルキルリン酸エステル類、ジアルキルエーテル芳香族エステル類、ジアルキルエーテルジエステル類、重合体ポリエステル類、ポリグリコールジエステル類、ポリエステル樹脂類、アルキルアルキルエーテルジエステル類、芳香族ジエステル類、芳香族トリエステル類、脂肪族ジエステル類、アルキルエーテルモノエステル類、アルキルモノエステル類、ハロゲン化炭化水素類、塩素化パラフィン類、しばしば加工助剤として使用する芳香族油類および、例えばジアルキルフタレート類他を含んだしばしば可塑剤として使用するフタレート類などの化合物が含まれる。
【００６５】
本発明の文脈の中では、疎水性希釈剤は水に溶けないまたは水がその中に２％（ｐｂｗ）、好ましくは１％未満および最も好ましくは０．１％未満しか溶けない希釈剤と定義する。より少ないのが好ましいが、本発明の接着剤を用いて調製したリグノセルロース性複合材料の厚み膨張を増加させない程度の存在量であれば、疎水性でない希釈剤の少量を加えるのは可能である。疎水性でない希釈剤の実例はエチレン−、プロピレン−およびブチレン−カーボナートを含む環状カーボナート類、エーテル類、ケトン類およびアルキルアセテート類である。
【００６６】
当該希釈剤の混合物が当該樹脂を溶解するのであれば、当該ハイブリッド樹脂が充分に混合しない希釈剤の一部を加えることも好ましくはないができる。これらの材料の具体例にはパラフィン油および最小約５０％の飽和炭化水素基を含有するナフテン油、換言すれば、約５０％未満の芳香族化合物を含有するナフテン油が含まれる。
【００６７】
適している芳香族化合物は典型的にはコールタールから、または石油の蒸留或いは石油に基づく生成物の溶媒抽出物から回収することで得た高沸点アリール、アルキルアリールおよびアリールアルキル炭化水素の混合物である。水素化、部分水素化および非水素化した軽質および重質分解蒸留物、ナフテン油およびパラフィン油が含まれる。これらの材料は典型的にこれらの置換基を含有するアリールアルキル、アルキルアリールおよび多環式芳香族化合物からなる。アルキルアリール炭化水素の具体例はオクチルフェニル、ノニルフェニルおよびドデシルフェニル置換芳香族および多環式芳香族化合物である。これらの材料は典型的にはアリールアルキル、アルキルアリールおよびこれらの置換基を含有する多環式芳香族化合物からなる。アリールアルキル炭化水素の具体例は、オクチルフェニル−，ノニルフェニル−およびドデシルフェニル置換芳香族および多環式芳香族化合物である。アリールアルキル炭水化物の具体例にはフェニルヘキシル−およびナフチルドデシル−置換芳香族炭化水素が含まれる。アリールおよび多環式芳香族化合物の具体例には置換ナフタレン類、アントラセン類、フェナントレン類、ピレン類、ペリレン類、コロネン類その他が含まれる。水素添加芳香族化合物の例には置換ジヒドロナフタレン類、テトラリン類他およびそれらのより多環状な類似体が含まれる。他の芳香族化合物例には置換フルオレン類、フルオランスレン類、ビフェニル類および更に置換されたビフェニル化合物が含まれる。本発明の芳香族化合物は殆ど分離されず、個々の成分が変動する量のブレンド物として多くの場合得られる。個々の成分の沸点は約１５０℃と約５００℃の間の範囲である。当該成分は典型的には、約Ｃ９から約Ｃ３６の炭素数を有し、しばしば約４から６個の縮合不飽和環を含有している。
【００６８】
本発明に従って希釈剤として用いられる幾つかの適しているフタレート類には、例えばフタル酸ジイソブチル、フタル酸ジブチル、アゼライン酸ジ−２−エチルヘキシル、フタル酸ジ−２−エチルヘキシル、セバシン酸ジブチル、ジフェニルオクチルホスフェート、フタル酸ジオクチル、セバシン酸ジ−２−エチルヘキシル、ジフェニル−２−エチルヘキシルホスフェート、アゼライン酸ジオクチル、セバシン酸ジオクチル、フタル酸ジイソデシルなどの化合物が含まれるが、ここにおいてフタレートとはオルソ−，メタ−およびパラ−異性体およびその混合物を意味する。本発明で希釈剤として用いられる他の適した化合物には２，２，４−トリメチル−１，３−ペンタンジオールモノイソブチラート、２，２，４−トリメチル−１，３−ペンタンジオールジイソブチラート、２，２，４−トリメチル−１，３−ペンタンジオールジプロピオナート、２，２，４−トリメチル−１，３−ペンタンジオールジブチラート、２，２，４−トリメチル−１，３−ペンタンジオールジカプロエート、２，２，４−トリメチル−１，３−ペンタンジオールジカプリオナート、２，２，４−トリメチル−１，３−ペンタンジオールジオクタノエート他が含まれる。
【００６９】
本発明の工程用の好ましい希釈剤にはフタル酸ジオクチル、フタル酸ジ−２−エチルヘキシル、２−ヒドロキシベンセンスルホン酸エステル類および４−ヒドロキシ−ベンゼンスルホン酸エステル類が含まれ、それは例えば１から２４個の炭素原子をエステル基中に含有する。これらはエステル基の中に６から１６個の炭素原子を含有するのが好ましく、最も好ましくはこれらが８から１２個の炭素原子をエステル基中に含有する。適している希釈剤の幾つかの例には、例えばＢａｙｅｒ　ＡＧから市販用で入手できる加工助剤のＭｅｓａｍｏｌｌ（ＣＡＳ　ＲＮ＝３９４０６−１８−３）のような化合物が含まれる。芳香族炭化水素油としては石油蒸留物混合物のＶｉｐｌｅｘ　８８５（ＣＡＳ　ＲＮ＝６４７４１−８１−７）が加工用油として典型的に使用されていて、Ｃｒｏｗｌｙ　Ｃｈｅｍｉｃａｌ　Ｃｏｒｐｏｒａｔｉｏｎから市販されていて入手できる好ましい希釈剤である。
【００７０】
本発明で使用される液状環式アルキレンカーボナートとして適している化合物には、例えばプロピレンカーボナート、ブチレンカーボナートおよびその混合物が含まれる。
【００７１】
適している高沸点溶媒にはツヴィッテルノフ（Ｚｗｉｔｔｅｒｎｏｆｆ）−活性水素原子がない。これらの高沸点溶媒には、例えばＮ−メチルピロリドン、ジメチルホルムアミド、ジメチルスルホキシド、グリコールエーテル類、グリコールエーテルアセテート類およびエチル３−エトキシプロピオナート、ブチル３−エトキシプロピオナートおよびブチル３−ブトキシプロピオナートを含むアルコキシ脂肪族カルボン酸の液状エステル類、イソホロンおよび環状ケトン類を含む高沸点ケトン類および特にマロン酸ジエチル、アジピン酸ジメチル、グルタル酸ジメチルおよびコハク酸ジメチル、市販でＥ．Ｉ．ｄｕＰｏｎｔ　ａｎｄ　Ｃｏｍｐａｎｙから商品名ＤＢＥで入手できるアジピン酸ジメチル、グルタル酸ジメチルおよびコハク酸ジメチルを含む二塩基酸エステル混合物などの二塩基酸エステル類および二塩基酸エステルの混合物などが含まれる。
【００７２】
当該発明の利点は以下の実施例を参照することで明らかになる。
（実施例）
実施例１
フェニルアセテートおよびアニリンにつき大体同じ当量の量を反応容器のなかで合わせた。当該温度を熱圧縮の間ストランドボードパネルの内部を模して５分間で１２１℃に上昇させた。アニリンが作用した生成物はアセトアニリドが主な反応生成物であり、これらの条件下で当該ＰＦ部分がイソシアナート成分と縮合および反応へ活性化されるだろうことが示された。
【００７３】
実施例２
市販で入手できるＰＦ樹脂（銘柄ＡｃｍｅＦｌｏｗ（登録商標）２０１２で販売）を塩化アセチルおよびトリメチルアミンで処理にて調製したアセチル化ＰＦ樹脂を市販の重合体ＭＤＩ樹脂と化合（ｃｏｍｂｉｎｅ）させた。アシルＰＦの重量比１０％、２５％および３３％（残部（ｂａｌａｎｃｅ）は重合体ＭＤＩである）での組合せが透明で均一な溶液を作り出し、２週間の試験期間を通じて粘度の顕著な増加は起こさなかった。
【００７４】
実施例３
ＰＦ３０重量％／ｐＭＤＩ７０重量％に水／ＮＣＯの０．２５モル当量を加えた混合物を１２１℃に加熱した。試料は５分後および８分後に集めたが、その時点で当該混合物は柔らかいゼラチン状材料であった。当該材料を熱源から除去し、２〜３分後に当該試料は一相の硬い固体の外観を示した。当該試料は当該２つの樹脂の共反応性と一致していた。
【００７５】
実施例４
２５℃で固有粘度７５ｃｐｓおよび４０℃で３００ｃｐｓのアシルＰＦ４０重量％／ｐＭＤＩ６０重量％の樹脂組成物を、複合パネル作成用の標準手順を用いて木片に塗布した。以下の樹脂を市販で入手可能な重合体ＭＤＩ樹脂と比較して当該ハイブリッド樹脂の性能が如何なるものかを測定した。
2004509178.tif 000002
【００７６】
厚さ膨潤率および内部結合力の結果
2004509178.tif 000003
圧縮温度：４３０℃
【００７７】
板の研究の結果は、当該発明の樹脂は許容できる厚さ膨潤率物性および内部結合力を伴ったパネルを商業的に実施できる圧縮時間内で製造することができることを示す。意外な特徴の一つは、ハイブリッド樹脂におけるより大きな室温温度安定性を提供するのに用いる同じ工程が，ボードの製造においても同じようなより速い硬化速度を提供するように思われることである。当該ハイブリッド（混合）樹脂の硬化速度はいずれの成分における個々の硬化速度より速く現れる。ＰＦレゾールについての経験では硬化時間はｐＭＤＩより常に遅い。当該アセチル化ＰＦ樹脂は通常のＰＦレゾールより遅くさえある。しかし、ｐＭＤＩと組合せて使用すると結果は硬化時間が早い。この特性は合体圧縮における滞留時間を削減し、それによりボード製造の工程でのより生産性を向上させるという商業的な利点を持つ。これは圧縮機械および関連装置における固定資本投資に関して製造を大幅に改善する。
【００７８】
当分野の当事者であれば、前述した開示内容につき再検討して当該発明の種々の変更および他の実施形態を実施できることは明らかであるが、そのような変更および実施形態は付属の請求項で定義したような当該発明の意図および範囲から外れるものではない。
【国際公開パンフレット】
2004509178.tif 000004
2004509178.tif 000005
2004509178.tif 000006
2004509178.tif 000007
2004509178.tif 000008
2004509178.tif 000009
2004509178.tif 000010
2004509178.tif 000011
2004509178.tif 000012
2004509178.tif 000013
2004509178.tif 000014
2004509178.tif 000015
2004509178.tif 000016
2004509178.tif 000017
2004509178.tif 000018
2004509178.tif 000019
2004509178.tif 000020
2004509178.tif 000021
2004509178.tif 000022
2004509178.tif 000023
2004509178.tif 000024
2004509178.tif 000025
2004509178.tif 000026
2004509178.tif 000027
2004509178.tif 000028
2004509178.tif 000029
2004509178.tif 000030
2004509178.tif 000031
2004509178.tif 000032
2004509178.tif 000033
2004509178.tif 000034
2004509178.tif 000035
2004509178.tif 000036
【国際調査報告】
2004509178.tif 000037